(57)【要約】      （修正有）【課題】高い保存安定性を有する印画物の作製できる、熱転写シート、熱転写受像シート、中間転写媒体及びこれらの組合せの提供。【解決手段】本発明の熱転写シート１０は、基材１１と、転写層１２とを備え、転写層１２が、着色材、エポキシ樹脂及び酸化防止材を含むことを特徴とする。【選択図】図１
2020147013.tif 000002
【特許請求の範囲】
【請求項１】
基材と、転写層とを備える熱転写シートであって、
前記転写層が、着色材、エポキシ樹脂及び酸化防止材を含む、熱転写シート。
【請求項２】
前記酸化防止材の含有量が、転写層の固形分総量に対して０．０１質量％以上１０質量％以下である、請求項１に記載の熱転写シート。
【請求項３】
前記転写層が、無機粒子を更に含む、請求項１又は２に記載の熱転写シート。
【請求項４】
前記無機粒子の含有量が、転写層の固形分総量に対して０．５質量％以上２０質量％以下である、請求項３に記載の熱転写シート。
【請求項５】
前記酸化防止材が、一次酸化防止材である、請求項１〜４のいずれか一項に記載の熱転写シート。
【請求項６】
前記エポキシ樹脂のエポキシ当量が、３００ｇ／ｅｑ．以上４０００ｇ／ｅｑ．以下である、請求項１〜５のいずれか一項に記載の熱転写シート。
【請求項７】
前記エポキシ樹脂の数平均分子量が、１０００以上４５００以下である、請求項１〜６のいずれか一項に記載の熱転写シート。
【請求項８】
前記エポキシ樹脂の軟化点が、７０℃以上１５０℃以下である、請求項１〜７のいずれか一項に記載の熱転写シート。
【請求項９】
基材と、受容層とを備える熱転写受像シートであって、
前記受容層が、エポキシ樹脂及び酸化防止材を含む、熱転写受像シート。
【請求項１０】
基材と、受容層を少なくとも備える転写層とを備える中間転写媒体であって、
前記受容層が、エポキシ樹脂及び酸化防止材を含む、中間転写媒体。
【請求項１１】
請求項１〜８のいずれか一項に記載の熱転写シートと、請求項９に記載の熱転写受像シート又は請求項１０に記載の中間転写媒体との組合せ。
【請求項１２】
前記熱転写受像シートが備える受容層又は前記中間転写媒体が備える受容層における酸化防止材の含有量が、受容層の固形分総量に対して０．０１質量％以上１０質量％以下である、請求項９に記載の組合せ。
【請求項１３】
前記熱転写受像シートが備える受容層又は前記中間転写媒体が備える受容層に含まれる酸化防止材が、一次酸化防止材である、請求項１１又は１２に記載の組合せ。
【請求項１４】
前記熱転写受像シートが備える受容層又は前記中間転写媒体が備える受容層に含まれるエポキシ樹脂のエポキシ当量が、３００ｇ／ｅｑ．以上４０００ｇ／ｅｑ．以下である、請求項１１〜１３のいずれか一項に記載の組合せ。
【請求項１５】
前記熱転写受像シートが備える受容層又は前記中間転写媒体が備える受容層に含まれるエポキシ樹脂の数平均分子量が、１０００以上４５００以下である、請求項１１〜１４のいずれか一項に記載の組合せ。
【請求項１６】
前記熱転写受像シートが備える受容層又は前記中間転写媒体が備える受容層に含まれるエポキシ樹脂の軟化点が、７０℃以上１５０℃以下である、請求項１１〜１５のいずれか一項に記載の組合せ。
【発明の詳細な説明】
【技術分野】
【０００１】
本発明は、熱転写シート、熱転写受像シート、中間転写媒体及びこれらの組合せに関する。
【背景技術】
【０００２】
従来、印画物の作製方法の一実施形態として、基材（以下、場合により、熱転写シートが備える基材を熱転写シート基材という）と、着色材を含有する転写層と、を備える熱転写シートに対して、サーマルヘッド等を用いてエネルギーを印加し、紙や樹脂基材、及び基材（以下、場合により、熱転写受像シートが備える基材を熱転写受像シート基材という）上に受容層（以下、場合により、熱転写受層シートが備える受容層を熱転写受像シート受容層という）が設けられた熱転写受像シート等の被転写体上に、転写層を転写し、画像形成を行うことにより印画物を作製する、熱溶融転写方式が知られている。
【０００３】
また、別の印画物の作製方法として、基材（以下、場合により、中間転写媒体が備える基材を中間転写媒体基材という）と、受容層（以下、場合により、中間転写媒体が備える受容層を中間転写媒体受容層という）を備える再転写層とを備える中間転写媒体の中間転写媒体受容層上に、熱転写シートから転写層を転写することにより、画像を形成した後、中間転写媒体を加熱し、再転写層を、転写層と共に、被転写体上に再転写させる方法が知られている。
【０００４】
特許文献１には、着色材及びエポキシ樹脂を含む転写層を備える熱転写シート、エポキシ樹脂を含む受容層を備える熱転写受像シートが提案されている。
【先行技術文献】
【特許文献】
【０００５】
【特許文献１】特開２００３−２１１８５６号公報
【発明の概要】
【発明が解決しようとする課題】
【０００６】
今般、本発明者らは、特許文献１において提案される熱転写シート及び熱転写受像シートを用いて作製した印画物は、経時的に黄変するおそれがあり、その保存安定性には改善の余地があるとの知見を得た。
【０００７】
本発明は、上記問題に鑑みてなされたものであり、その解決しようとする課題は、高い保存安定性を有する印画物を作製できる、熱転写シート、熱転写受像シート、中間転写媒体及びこれらの組合せを提供することである。
【課題を解決するための手段】
【０００８】
本発明の熱転写シートは、基材と、転写層とを備え、
転写層が、着色材、エポキシ樹脂及び酸化防止材を含むことを特徴とする。
【０００９】
一実施形態において、酸化防止材の含有量は、転写層の固形分総量に対して０．０１質量％以上１０質量％以下である。
【００１０】
一実施形態において、転写層は、無機粒子を更に含む。
【００１１】
一実施形態において、無機粒子の含有量は、転写層の固形分総量に対して０．５質量％以上２０質量％以下である。
【００１２】
一実施形態において、酸化防止材は、一次酸化防止材である。
【００１３】
一実施形態において、エポキシ樹脂のエポキシ当量は、３００ｇ／ｅｑ．以上４０００ｇ／ｅｑ．以下である。
【００１４】
一実施形態において、エポキシ樹脂の数平均分子量は、１０００以上４５００以下である。
【００１５】
一実施形態において、エポキシ樹脂の軟化点は、７０℃以上１５０℃以下である。
【００１６】
本発明の熱転写受像シートは、基材と、受容層とを備え、
受容層が、エポキシ樹脂及び酸化防止材を含むことを特徴とする。
【００１７】
本発明の中間転写媒体は、基材と、受容層を少なくとも備え、
受容層が、エポキシ樹脂及び酸化防止材を含むことを特徴とする。
【００１８】
本発明は、上記記載の熱転写シートと、上記熱転写受像シート又上記中間転写媒体との組合せであることを特徴とする。
【００１９】
一実施形態において、熱転写受像シートが備える受容層又は中間転写媒体が備える受容層における酸化防止材の含有量は、受容層固形分総量に対して０．０１質量％以上１０質量％以下である。
【００２０】
一実施形態において、熱転写受像シートが備える受容層又は中間転写媒体が備える受容層に含まれる酸化防止材は、一次酸化防止材である。
【００２１】
一実施形態において、熱転写受像シートが備える受容層又は中間転写媒体が備える受容層に含まれるエポキシ樹脂のエポキシ当量は、３００ｇ／ｅｑ．以上４０００ｇ／ｅｑ．以下である。
【００２２】
一実施形態において、熱転写受像シートが備える受容層又は中間転写媒体が備える受容層に含まれるエポキシ樹脂の数平均分子量は、１０００以上４５００以下である。
【００２３】
一実施形態において、熱転写受像シートが備える受容層又は中間転写媒体が備える受容層に含まれるエポキシ樹脂の軟化点は、７０℃以上１５０℃以下である。
【発明の効果】
【００２４】
本発明によれば、高い保存安定性を有する印画物の作製できる、熱転写シート、熱転写受像シート、中間転写媒体及びこれらの組合せを提供できる
【図面の簡単な説明】
【００２５】
【図１】本発明の熱転写シートの一実施形態を表す模式断面図である。
【図２】本発明の熱転写シートの一実施形態を表す模式断面図である。
【図３】本発明の熱転写シートの一実施形態を表す模式断面図である。
【図４】本発明の熱転写受像シートの一実施形態を表す模式断面図である。
【図５】本発明の中間転写媒体の一実施形態を表す模式断面図である。
【図６】本発明の中間転写媒体の一実施形態を表す模式断面図である。
【図７】本発明の中間転写媒体の一実施形態を表す模式断面図である。
【図８】本発明の熱転写シートと、熱転写受像シートとの組合せを用いて作製された印画物の一例を表す模式断面図である。
【図９】本発明の熱転写シートと、中間転写媒体との組合せを用いて作製された印画物の一例を表す模式断面図である。
【発明を実施するための形態】
【００２６】
（熱転写シート）
本発明の熱転写シート１０は、図１に示すように、熱転写シート基材１１と、転写層１２とを備える。
一実施形態において、熱転写シート１０は、図２に示すように、複数の転写層１２Ａ、１２Ｂ、１２Ｃ、１２Ｄというように、転写層を面順次備えていてもよい。
一実施形態において、熱転写シート１０は、図３に示すように、熱転写シート基材１１の転写層１２が設けられた面とは反対の面に、背面層１３を備えていてもよい。
以下、熱転写シートが備える各層について説明する。
【００２７】
（熱転写シート基材）
熱転写シート基材は、熱転写時に加えられる熱エネルギー（例えば、サーマルヘッドによる熱）に耐え得る耐熱性を有し、熱転写シート基材上に設けられる層を支持できる機械的強度を有する。熱転写シート基材として、例えば、上質紙、アート紙、コート紙、レジンコート紙、キャストコート紙、板紙、合成紙及び含浸紙等の紙基材やポリエチレンテレフタレート（ＰＥＴ）、ポリブチレンテレフタレート（ＰＢＴ）、ポリエチレンナフタレート（ＰＥＮ）、１，４−ポリシクロヘキシレンジメチレンテレフタレート、テレフタル酸−シクロヘキサンジメタノール−エチレングリコール共重合体等のポリエステル、ナイロン６及びナイロン６，６等のポリアミド、ポリエチレン（ＰＥ）、ポリプロピレン（ＰＰ）及びポリメチルペンテン等のポリオレフィン、ポリ塩化ビニル、ポリビニルアルコール（ＰＶＡ）、ポリ酢酸ビニル、塩化ビニル−酢酸ビニル共重合体及びポリビニルピロリドン（ＰＶＰ）等のビニル樹脂、ポリビニルアセトアセタール及びポリビニルブチラール等のポリビニルアセタール、ポリアクリレート、ポリメタアクリレート及びポリメチルメタアクリレート等の（メタ）アクリル樹脂、ポリイミド及びポリエーテルイミド等のイミド樹脂、セロファン、セルロースアセテート、ニトロセルロース、セルロースアセテートプロピオネート（ＣＡＰ）及びセルロースアセテートブチレート（ＣＡＢ）等のセルロース樹脂、ポリスチレン（ＰＳ）等のスチレン樹脂、ポリカーボネート、並びにアイオノマー樹脂等の樹脂材料から構成されるフィルム（以下、単に「樹脂フィルム」という。）を使用できる。樹脂フィルムは、延伸フィルムであっても、未延伸フィルムであってもよいが、強度という観点からは、一軸方向又は二軸方向に延伸された延伸フィルムを使用することが好ましい。
なお、本発明において、「（メタ）アクリル」には「アクリル」と「メタクリル」の両方が包含される。
また、本発明において、「（メタ）アクリレート」には「アクリレート」と「メタクリレート」の両方が包含される。
【００２８】
また、上記した紙基材単独からなる積層体、樹脂フィルム単独からなる積層体、又は紙基材と樹脂フィルムとの積層体を熱転写シート基材として使用できる。
これら積層体は、ドライラミネーション法、ウェットラミネーション法及びエクストリュージョン法等を利用することにより作製できる。
【００２９】
熱転写シート基材の厚さは、特に限定されるものではなく、例えば、１μｍ以上３００μｍ以下とすることができる。
【００３０】
（転写層）
転写層は、着色材、エポキシ樹脂及び酸化防止材を含む。これにより、印画物の保存安定性を向上できる。また、転写層の転写性及び印画物の耐久性を向上できる。
【００３１】
着色材は、特に限定されるものではなく、要求される色調等に応じ、カーボンブラック、無機顔料、有機顔料又は染料から適宜選択して使用できる。また、熱転写シートは転写層を面順次に複数備えることができ、複数の転写層に異なる着色材を含有させる態様とすることができる。
【００３２】
転写層における着色材の含有量は、転写層の固形分総量に対して１０質量％以上６０質量％以下であることが好ましく、２０質量％以上５０質量％以下であることがより好ましい。これにより、第１受容層及び第２受容層上に形成される画像濃度を向上できる。
【００３３】
本発明において、エポキシ樹脂とは、分子内にエポキシ基を１つ以上含む化合物を指し、例えば、ビスフェノールＡ型エポキシ樹脂、ビスフェノールＦ型エポキシ樹脂、ビスフェノールＳ型エポキシ樹脂、ビフェニル型エポキシ樹脂、ジシクロペンタジエン型エポキシ樹脂、フェノールノボラック型エポキシ樹脂、クレゾールノボラック型エポキシ樹脂、テトラグリシジルジアミノジフェニルメタン、トリグリシジルアミノフェノール型エポキシ樹脂、テトラグリシジルアミン型エポキシ樹脂、テトラキス（グリシジルオキシフェニル）エタンやトリス（グリシジルオキシメタン）及びこれらを変性したエポキシ樹脂等が挙げられる。これらの中でも、転写層の転写性及び印画物の耐久性という観点からは、ビスフェノールＡ型エポキシ樹脂が好ましい。
【００３４】
エポキシ樹脂のエポキシ当量は、３００ｇ／ｅｑ．以上４０００ｇ／ｅｑ．以下であることが好ましく、１２００ｇ／ｅｑ．以上２２００ｇ／ｅｑ．以下であることがより好ましい。これにより、熱転写シートの階調再現性及び耐ブロッキング性をより向上できる。また、転写層の転写性及び印画物の耐久性をより向上できる。
なお、本発明において、エポキシ当量は、ＪＩＳ  Ｋ  ７２３６（２００９年発行）に準拠して測定する。
【００３５】
エポキシ樹脂の数平均分子量（Ｍｎ）は、１０００以上４５００以下であることが好ましく、２０００以上４０００以下であることがより好ましく、２５００以上３５００以下が特に好ましい。これにより、熱転写シートの階調再現性及び耐ブロッキング性をより向上できる。また、転写層の転写性及び印画物の耐久性をより向上できる。
なお、本発明において、Ｍｎは、ＪＩＳ  Ｋ  ７２５２−１（２００８年発行）に準拠して、ゲル浸透クロマトグラフィー（ＧＰＣ）により、ポリスチレン換算にて得られた値である。
【００３６】
エポキシ樹脂の軟化点は、７０℃以上１５０℃以下であることが好ましく、８５℃以上１３５℃以下であることがより好ましい。熱転写シートの階調再現性及び耐ブロッキング性をより向上できる。また、転写層の転写性及び印画物の耐久性をより向上できる。なお、本発明において、軟化点は、ＪＩＳ  Ｋ  ２２０７の環球法に準拠した方法で測定する。
【００３７】
転写層におけるエポキシ樹脂の含有量は、転写層の固形分総量に対して３０質量％以上８０質量％以下であることが好ましく、５０質量％以上７０質量％以下であることがより好ましい。これにより、熱転写シートの階調再現性及び耐ブロッキング性をより向上できる。また、転写層の転写性及び印画物の耐久性をより向上できる。
【００３８】
本発明において、酸化防止材としては、発生したラジカルを捕捉する一次酸化防止材と、ラジカルから生じるハイドロパーオキサイドを分解する二次酸化防止材が挙げられる。一次酸化防止材としては、例えば、ヒンダードフェノール系酸化防止材、リン系酸化防止材等があり、二次酸化防止材としては、例えば、硫黄系酸化防止材、リン系酸化防止材等が挙げられる。ここで、リン系酸化防止材は、ラジカルの捕捉能及びハイドロパーオキサイドの分解能の両方を有するため、一次酸化防止材及び二次酸化防止材の両方に含まれる。これらの中でも、酸化防止材は、印画物の保存安定性をより向上できる観点から、一次酸化防止材であることが好ましい。  
【００３９】
転写層における酸化防止材の含有量は、転写層の固形分総量に対して０．０１質量％以上１０質量％以下であることが好ましく、０．１質量％以上５質量％以下であることがより好ましく、０．５質量％以上３質量％以下であることがさらに好ましい。これにより、印画物の保存安定性及び転写層の転写性をより向上できる。
【００４０】
一実施形態において、転写層は、無機粒子を含むことができる。これにより、印画物の階調再現性をより向上できる。
無機粒子としては、例えば、タルク及びカオリン等の粘土鉱物、炭酸カルシウム及び炭酸マグネシウム等の炭酸塩、水酸化アルミニウム及び水酸化マグネシウム等の水酸化物、硫酸カルシウム等の硫酸塩、シリカ等の酸化物、グラファイト、硝石、並びに窒化ホウ素等の無機粒子が挙げられる。これらの中でも、無機粒子は、作製された印画物の階調再現性の観点から、シリカであることが好ましく、疎水性シリカであることがより好ましい。疎水性シリカとは、一般に親水性であるシリカに処理材を結合させることによって疎水性としたもので、吸湿性が低く分散性に優れるものである。
【００４１】
無機粒子の含有量は、転写層の固形分総量に対して０．５質量％以上２０質量％以下であることが好ましく、１質量％以上１０質量％以下であることがより好ましく、３質量％以上７質量％以下であることがさらに好ましい。これにより、印画物の階調再現性及び転写層の転写性をより向上ができる。
【００４２】
本発明の特性を損なわない範囲において、転写層は、エポキシ樹脂以外の樹脂材料を含むことができ、例えば、塩化ビニル−酢酸ビニル共重合体、（メタ）アクリル樹脂、セルロース樹脂、ビニル樹脂、ポリウレタン、ポリオレフィン及びポリエステル等が挙げられる。
【００４３】
また、本発明の特性を損なわない範囲において、転写層は、充填材、可塑材、帯電防止材、紫外線吸収材、有機粒子、離型材、分散材及び金属石鹸等の添加材を含むことができる。
【００４４】
転写層の厚さは、０．３μｍ以上２μｍ以下であることが好ましく、０．４μｍ以上１μｍ以下であることがより好ましい。これにより、転写層の転写性及び印画物の耐久性をより向上できる。
【００４５】
転写層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、熱転写シート基材等の上に塗布して塗膜を形成させ、これを乾燥させることにより形成できる。
【００４６】
（背面層）
一実施形態において、熱転写シートは、熱転写シート基材の転写層が設けられた面とは反対の面に、背面層を備える。これにより、熱転写シートの耐ブロッキング性をより向上できる。
【００４７】
一実施形態において、背面層は、１種又は２種以上の樹脂材料を含み、例えば、セルロース樹脂、スチレン樹脂、ビニル樹脂、ポリエステル、ポリウレタン、シリコーン変性ポリウレタン、フッ素変性ポリウレタン及び（メタ）アクリル樹脂等が挙げられる。
【００４８】
一実施形態において、背面層は、無機又は有機の粒子を含む。これにより、熱転写時の加熱によるスティッキングやシワの発生をより防止できる。
無機粒子としては、上記した無機粒子が挙げられる。また、有機粒子としては、（メタ）アクリル樹脂、テフロン（登録商標）樹脂、シリコーン樹脂、ラウロイル樹脂、フェノール樹脂、アセタール樹脂、スチレン樹脂及びポリアミド等からなる有機樹脂粒子、又はこれらを架橋材と反応させた架橋樹脂粒子等が挙げられる。
【００４９】
背面層の厚さは、特に限定されず、例えば、０．１μｍ以上２μｍ以下とすることができる。
【００５０】
背面層は、上記材料を水又は適当な溶媒へ分散又は溶解して、ロールコート法、リバースロールコート法、グラビアコート法、リバースグラビアコート法、バーコート法及びロッドコート法等の公知の手段により、熱転写シート基材上に塗布して塗膜を形成させ、これを乾燥させることにより形成できる。
【００５１】
（熱転写受像シート）
本発明の熱転写受像シート２０は、図４に示すように、熱転写受像シート基材２１と、熱転写受像シート受容層２２とを備える。
【００５２】
（熱転写受像シート基材）
熱転写受像シート基材としては、紙、コート紙、合成紙（ポリプロピレン、ポリスチレン、又は、それらを紙と貼り合わせた複合材料）等の各種紙類、塩化ビニル系樹脂シート、ＡＢＳ樹脂シート、ポリエチレンテレフタレートフィルム、ポリブチレンテレフタレートフィルム、ポリアリレートフィルム、ポリカーボネートフィルム、ポリイミドフィルム、ポリエチレンフィルム、ポリプロピレンフィルム、ポリスチレンフィルム、延伸ナイロンフィルム、ポリアセテートフィルム等の単層あるいは、それらを２層以上積層した各種プラスチックフィルム又はシートを使用することが好ましい。
【００５３】
熱転写受像シート基材の厚さは、特に限定されるものではなく、例えば、１μｍ以上３００μｍ以下とすることができる。
【００５４】
（熱転写受像シート受容層）
熱転写受像シート受容層は、エポキシ樹脂及び酸化防止材を含む。これにより、印画物の保存安定性及び耐久性を向上できる。
【００５５】
熱転写受像シート受容層に含まれるエポキシ樹脂は、転写層において含まれるエポキシ樹脂と同様のものを用いることができる。これにより、印画物の耐久性をより向上できる。
【００５６】
熱転写受像シート受容層に含まれるエポキシ樹脂のエポキシ当量、Ｍｎ及び軟化点の好ましい数値範囲は、転写層において含まれるエポキシ樹脂のエポキシ当量、Ｍｎ及び軟化点と同様の数値範囲である。これにより、印画物の耐久性をより向上できる。
【００５７】
熱転写受像シート受容層におけるエポキシ樹脂の含有量は、熱転写受像シート受容層の固形分総量に対して７０質量％以上であることが好ましく、９０質量％以上であることがより好ましい。上限は１００質量％である。これにより、印画物の耐久性をより向上できる。
【００５８】
熱転写受像シート受容層に含まれる酸化防止材の好ましい種類については、転写層に含まれる酸化防止材と同様であるため、ここでは記載を省略する。
【００５９】
熱転写受像シート受容層における酸化防止材の含有量は、熱転写受像シート受容層の固形分総量に対して０．０１質量％以上１０質量％以下であることが好ましく、０．１質量％以上５質量％以下であることがより好ましく、０．５質量％以上３質量％以下であることがさらに好ましい。これにより、印画物の保存安定性をより向上できる。
【００６０】
本発明の特性を損なわない範囲において、熱転写受像シート受容層は、エポキシ樹脂以外の樹脂材料を含むことができ、例えば、（メタ）アクリル樹脂、セルロース樹脂、ビニル樹脂、ポリウレタン、ポリオレフィン及びポリエステル等が挙げられる。
【００６１】
また、本発明の特性を損なわない範囲において、熱転写受像シート受容層は、充填材、可塑材、帯電防止材、紫外線吸収材、無機粒子、有機粒子、離型材、分散材及び金属石鹸等の添加材を含むことができる。
【００６２】
熱転写受像シート受容層の厚さは、０．５μｍ以上５μｍ以下であることが好ましく、１μｍ以上３μｍ以下であることがより好ましい。これにより、形成される画像濃度及び印画物の耐久性をより向上できる。
【００６３】
熱転写受像シート受容層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、熱転写受像シートの熱転写受像シート基材等の上に塗布して塗膜を形成させ、これを乾燥させることにより形成できる。
【００６４】
（中間転写媒体）
本発明の中間転写媒体３０は、図５に示すように、中間転写媒体基材３１と、中間転写媒体受容層３２を少なくとも備える再転写層３３とを備える。
一実施形態において、中間転写媒体３０が備える再転写層３３は、図６に示すように、中間転写媒体受容層３２下に剥離層３４を備えていてもよい。
一実施形態において、中間転写媒体３０が備える再転写層３３は、図７に示すように、中間転写媒体受容層３２と剥離層３４との間に、保護層３５を備えていてもよい。なお、中間転写媒体３０が剥離層３４を備えず、中間転写媒体受容層３２下に保護層３５が設けられた構成であってもよい。
以下、中間転写媒体３０が備える各層について説明する。
【００６５】
（中間転写媒体基材）
中間転写媒体基材としては、熱転写シート基材と同様のものを使用でき、強度という観点からは、一軸方向又は二軸方向に延伸された延伸フィルムを使用することが好ましい。
【００６６】
中間転写媒体基材の厚さは、特に限定されるものではなく、例えば、１μｍ以上３００μｍ以下とすることができる。
【００６７】
（再転写層）
中間転写媒体が備える再転写層は、中間転写媒体受容層を少なくとも備える。また、一実施形態において、再転写層は、中間転写媒体受容層下に、剥離層を備えることができる。さらに、一実施形態において、再転写層は、中間転写媒体受容層下、又は中間転写媒体受容層と剥離層との間に、保護層を備えることができる。
【００６８】
（中間転写媒体受容層）
中間転写媒体受容層は、エポキシ樹脂及び酸化防止材を含む。これにより、印画物の保存安定性及び耐久性を向上できる。また、画像形成後の再転写層の再転写性を向上できる。
【００６９】
中間転写媒体受容層に含まれるエポキシ樹脂は、転写層において含まれるエポキシ樹脂と同様のものを用いることができる。これにより、印画物の耐久性及びの再転写層の再転写性をより向上できる。
【００７０】
中間転写媒体受容層に含まれるエポキシ樹脂のエポキシ当量、Ｍｎ及び軟化点の好ましい数値範囲は、転写層において含まれるエポキシ樹脂のエポキシ当量、Ｍｎ及び軟化点と同様の数値範囲である。これにより、印画物の耐久性及びの再転写層の再転写性をより向上できる。また、中間転写媒体の耐ブロッキング性をより向上できる。
【００７１】
中間転写媒体受容層におけるエポキシ樹脂の含有量は、中間転写媒体受容層の固形分総量に対して７０質量％以上であることが好ましく、９０質量％以上であることがより好ましい。上限は１００質量％である。これにより、再転写層の再転写性及び印画物の耐久性をより向上できる。また、中間転写媒体の耐ブロッキング性をより向上できる。
【００７２】
中間転写媒体受容層に含まれる酸化防止材の好ましい種類については、転写層に含まれる酸化防止材と同様であるため、ここでは記載を省略する。
【００７３】
中間転写媒体受容層における酸化防止材の含有量は、中間転写媒体受容層の固形分総量に対して０．０１質量％以上１０質量％以下であることが好ましく、０．１質量％以上５質量％以下であることがより好ましく、０．５質量％以上３質量％以下であることがさらに好ましい。これにより、印画物の保存安定性及び再転写層の再転写性をより向上できる。
【００７４】
本発明の特性を損なわない範囲において、中間転写媒体受容層は、エポキシ樹脂以外の樹脂材料を含むことができ、例えば、塩化ビニル−酢酸ビニル共重合体、（メタ）アクリル樹脂、セルロース樹脂、ビニル樹脂、ポリウレタン、ポリオレフィン及びポリエステル等が挙げられる。
【００７５】
また、本発明の特性を損なわない範囲において、中間転写媒体受容層は、充填材、可塑材、帯電防止材、紫外線吸収材、無機粒子、有機粒子、離型材、分散材及び金属石鹸等の添加材を含むことができる。
【００７６】
中間転写媒体受容層の厚さは、０．５μｍ以上７μｍ以下であることが好ましく、１μｍ以上５μｍ以下であることがより好ましい。これにより、印画物の耐久性及び再転写層の再転写性をより向上できる。
【００７７】
中間転写媒体受容層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、中間転写媒体の中間転写媒体基材等の上に塗布して塗膜を形成させ、これを乾燥させることにより形成できる。
【００７８】
（剥離層）
中間転写媒体が備える再転写層は、中間転写媒体受容層下に剥離層を備えることができる。これにより、再転写層の再転写性をより向上できる。
【００７９】
一実施形態において、剥離層は、上記した樹脂材料を１種又は２種以上含む。
【００８０】
剥離層における樹脂材料の含有量は、剥離層の固形分総量に対して５０質量％以上９０質量％以下であることが好ましく、７０質量％以上８５質量％以下であることがより好ましい。これにより、再転写層の再転写性をより向上できる。
【００８１】
また、一実施形態において、剥離層は、蜜蝋、鯨蝋、木蝋、米ぬか蝋、カルナバワックス、キャンデリラワックス及びモンタンワックス等の天然ワックス、パラフィンワックス、マイクロクリスタリンワックス、酸化ワックス、オゾケライト、セレシン、エステルワックス及びポリエチレンワックス等の合成ワックス、マルガリン酸、ラウリン酸、ミリスチン酸、パルミチン酸、ステアリン酸、フロイン酸及びベヘニン酸等の高級飽和脂肪酸、ステアリルアルコール及びベヘニルアルコール等の高級飽和一価アルコール、ソルビタンの脂肪酸エステル等の高級エステル、ステアリン酸アミド並びにオレイン酸アミド等の高級脂肪酸アミド等のワックスを含む。
剥離層は、上記した樹脂材料及びワックスを共に含んでいてもよく、これらを２種以上含んでいてもよい。
【００８２】
また、本発明の特性を損なわない範囲において、剥離層は、充填材、可塑材、帯電防止材、紫外線吸収材、無機粒子、有機粒子、離型材、分散材及び金属石鹸等の添加材を含むことができる。
【００８３】
剥離層の厚さは、０．５μｍ以上３μｍ以下であることが好ましく、０．７μｍ以上２μｍ以下であることがより好ましい。これにより、再転写層の再転写性をより向上できる。
【００８４】
剥離層の形成は、上記材料を水又は適当な溶媒へ分散又は溶解して、ロールコート法、リバースロールコート法、グラビアコート法、リバースグラビアコート法、バーコート法及びロッドコート法等の公知の手段により、中間転写媒体基材上に塗布して塗膜を形成させ、これを乾燥させることにより形成できる。
【００８５】
（保護層）
一実施形態において、再転写層は、中間転写媒体受容層下、又は中間転写媒体受容層と剥離層との間に、保護層を備えることができる。これにより、印画物の耐久性をより向上できる。
【００８６】
保護層は、樹脂材料を含み、例えば、ポリエステル、（メタ）アクリル樹脂、エポキシ樹脂、スチレン樹脂、ポリウレタン、電離放射線硬化性樹脂及び紫外線吸収性樹脂等が挙げられる。
【００８７】
保護層に含まれる樹脂材料のＭｎは、５０００以上３００００以下であることが好ましく、１００００以上２５０００以下であることがより好ましい。これにより、印画物の耐久性をより向上できる。
【００８８】
保護層に含まれる樹脂材料のＴｇは、４０℃以上９０℃以下であることが好ましく、５０℃以上８０℃以下であることがより好ましい。これにより、印画物の耐久性をより向上できる。
【００８９】
保護層における樹脂材料の含有量は、保護層の固形分総量に対して７０％以上１００％以下であることが好ましく、７５％以上９９％以下であることがより好ましい。これにより、印画物の耐久性をより向上できる。
【００９０】
保護層の厚さは、０．５μｍ以上７μｍ以下であることが好ましく、１μｍ以上５μｍ以下であることがより好ましい。これにより、印画物の耐久性をより向上できる。
【００９１】
保護層は、上記材料を水又は適当な溶媒へ分散又は溶解して、塗工液とし、これを、ロールコート法、リバースロールコート法、グラビアコート法、リバースグラビアコート法、バーコート法及びロッドコート法等の公知の手段により、中間転写媒体の中間転写媒体基材上に塗布して塗膜を形成させ、これを乾燥させることにより形成できる。
【００９２】
（印画物）
図８に示される印画物４０は、熱転写シートと、熱転写受像シートとの組合せを用いて作製されたものであり、熱転写受像シート基材２１と、熱転写受像シート受容層２２と、転写層１２とを少なくとも備える。
【００９３】
図９に示される印画物４０は、熱転写シートと、中間転写媒体との組合せを用いて作製されたものであり、被転写体４１と、転写層１２と、中間転写媒体受容層３２とを少なくとも備える。
一実施形態において、印画物４０は、中間転写媒体受容層３２上に剥離層３４、又は保護層３５及び剥離層３４を備えていてもよい。
以下、印画物が備える被転写体について説明する。その他の構成については上記したため、ここでは記載を省略する。
【００９４】
（被転写体）
印画物が備える被転写体としては、特に限定されるものではなく、熱転写シート基材、中間転写媒体基材と同様の紙基材、熱転写シート基材、中間転写媒体基材と同様の樹脂材料から構成される樹脂基材、木材及び金属板等、用途に応じ適宜使用できる。
これらの中でも、画像形成後の再転写層の再転写性という観点からは、ポリ塩化ビニルにより構成される樹脂基材が好ましい。
【００９５】
被転写体の厚さは、特に限定されず、用途に応じ適宜変更することが好ましい。例えば、０．１ｍｍ以上２ｍｍ以下とすることができる。
【実施例】
【００９６】
次に実施例を挙げて、本発明をさらに詳細に説明するが、本発明は、これら実施例に限定されるものではない。
【００９７】
実施例１
（熱転写シートの作製）
熱転写シート基材として、厚さ４．５μｍのＰＥＴフィルム（東レ（株）製、ルミラー（登録商標））を準備した。ＰＥＴフィルムの一方の面に、下記組成の転写層形成用塗工液Ａ、Ｂ、Ｃ及びＤを面順次に塗布、乾燥し、それぞれ厚さ０．７μｍの転写層Ａ〜Ｄを形成した。
＜転写層形成用塗工液Ａ＞
・フタロシアニンブルー                                          ３．５質量部
・エポキシ樹脂Ａ                                                ５．９質量部
（三菱ケミカル（株）製、ｊＥＲ１００７、エポキシ当量：１７５０〜２２００ｇ／ｅｑ．、Ｍｎ２９００、軟化点１２８℃）
・酸化防止材Ａ                                                  ０．１質量部
（ヒンダードフェノール系酸化防止材、ＢＡＳＦジャパン（株）製、Ｉｒｇａｎｏｘ（登録商標）１０１０）
・無機粒子Ａ                                                    ０．５質量部
（シリカ、日本アエロジル（株）製、ＡＥＲＯＺＩＬ（登録商標）Ｒ９７２）
・メチルエチルケトン（ＭＥＫ）                                    ９０質量部
＜転写層形成用塗工液Ｂ＞
・カーミン６Ｂ                                                  ３．５質量部
・エポキシ樹脂Ａ                                                ５．９質量部
・酸化防止材Ａ                                                  ０．１質量部
・無機粒子Ａ                                                    ０．５質量部
・ＭＥＫ                                                          ９０質量部
＜転写層形成用塗工液Ｃ＞
・ジスアゾイエロー                                              ３．５質量部
・エポキシ樹脂Ａ                                                ５．９質量部
・酸化防止材Ａ                                                  ０．１質量部
・無機粒子Ａ                                                    ０．５質量部
・ＭＥＫ                                                          ９０質量部
＜転写層形成用塗工液Ｄ＞
・カーボンブラック                                              ３．５質量部
・エポキシ樹脂Ａ                                                ５．９質量部
・酸化防止材Ａ                                                  ０．１質量部
・無機粒子Ａ                                                    ０．５質量部
・ＭＥＫ                                                          ９０質量部
【００９８】
熱転写シート基材の他方の面に、下記組成の背面層形成用塗工液を塗布、乾燥し、厚さ０．１μｍの背面層を形成し、熱転写シートを得た。
＜背面層形成用塗工液＞
・アクリル変性シリコーン                                          １０質量部
（ナトコ（株）製、ポリアロイ  ＮＳＡ−Ｘ５５）  
・シリコーンイソシアネート                                          ２質量部
（大日精化工業（株）製、ダイアロマー（登録商標）ＳＰ９０１）
・ＭＥＫ                                                          ２０質量部
・トルエン                                                        ２０質量部
【００９９】
（中間転写媒体の作製）
中間転写媒体基材として、厚さ１２μｍのＰＥＴフィルム（東レ（株）製、ルミラー（登録商標））を準備した。ＰＥＴフィルムの一方の面に、下記組成の剥離層形成用塗工液を塗布、乾燥し、厚さ１μｍの剥離層を形成した。
＜剥離層形成用塗工液＞
・（メタ）アクリル樹脂                                          ９．５質量部
（三菱ケミカル（株）製、ダイヤナール（登録商標）ＢＲ−８７）
・ポリエステル                                                  ０．５質量部
（東洋紡（株）、バイロン（登録商標）２００）
・ＭＥＫ                                                          ２０質量部
・トルエン                                                        ２０質量部
【０１００】
剥離層上に、下記組成の保護層形成用塗工液を塗布、乾燥し、厚さ２μｍの保護層を形成した。
＜保護層形成用塗工液＞
・ポリエステル                                                    １０質量部
（東洋紡（株）製、バイロン（登録商標）２００、Ｍｎ１７０００、Ｔｇ６７℃）
・ＭＥＫ                                                          ２０質量部
・トルエン                                                        ２０質量部
【０１０１】
保護層上に、下記組成の中間転写媒体受容層形成用塗工液を塗布、乾燥し、厚さ２μｍの中間転写媒体受容層を形成し、中間転写媒体を得た。
＜中間転写媒体受容層形成用塗工液＞
・エポキシ樹脂Ａ                                                  １０質量部
・ＭＥＫ                                                          ９０質量部
【０１０２】
実施例２〜２１及び比較例１
熱転写シートが備える各転写層の構成及び中間転写媒体が備える中間転写媒体受容層の構成の少なくとも一方を表１に示すように変更した以外は、実施例１と同様にして、熱転写シート及び中間転写媒体を作製した。
なお、表１中の各成分の詳細は以下の通りである。
・エポキシ樹脂Ｂ（三菱ケミカル（株）製、ｊＥＲ１００９、エポキシ当量：２４００〜３３００ｇ／ｅｑ．、Ｍｎ３８００、軟化点１４４℃）
・エポキシ樹脂Ｃ（三菱ケミカル（株）製、ｊＥＲ１００２、エポキシ当量：６００〜７００ｇ／ｅｑ．、Ｍｎ１２００、軟化点７８℃）
・酸化防止材Ｂ（ヒンダードフェノール系酸化防止材、ＢＡＳＦジャパン（株）製、Ｉｒｇａｎｏｘ（登録商標）１０７６）
・酸化防止材Ｃ（ヒンダードフェノール系酸化防止材、ＢＡＳＦジャパン（株）製、Ｉｒｇａｎｏｘ（登録商標）２５９）
・酸化防止材Ｄ（リン系酸化防止材、ＢＡＳＦジャパン（株）製、Ｉｒｇａｆｏｓ（登録商標）１６８）
・酸化防止材Ｅ（硫黄系酸化防止材、ＢＡＳＦジャパン（株）製、Ｉｒｇａｎｏｘ（登録商標）ＰＳ  ８００  ＦＬ）
【０１０３】
＜＜保存安定性試験＞＞
上記実施例及び比較例において得られた中間転写媒体が備える中間転写媒体受容層上に、上記実施例及び比較例において得られた熱転写シートが備える転写層Ａ〜Ｄを、カードプリンタ（日本データカード（株）製、ＣＲ８０５）を用いて、これら転写層を網点状に転写し、１２５階調のグレー画像を形成した。形成された画像において、重なり合う転写層が存在することが確認された。
【０１０４】
画像形成後、画像上に、再転写用カラーリボン／ＣＭＹＫＰ［ＣＲ８０５用：片面１０００枚／巻、両面５００枚／巻］（日本データカード（株）製、５１３３８２−２０１）のＰパネルを用いてヒートシール層を転写した。次いで、中間転写媒体が備える再転写層（中間転写媒体受容層、保護層及び剥離層）、及び熱転写シートから転写された転写層を、ヒートシール層を介して、大日本印刷（株）製のポリ塩化ビニル製カード（以下、ＰＶＣカードという）上に、上記カードプリンタを用いて、Ｒｅｔｒａｎｓｆｅｒ  Ｌａｍｉｎａｔｉｏｎ  Ｓｐｅｅｄ１６５、Ｒｅｔｒａｎｓｆｅｒ  Ｒｏｌｌｅｒ  Ｔｅｍｐ１２の条件で転写し、印画物を得た。
【０１０５】
上記のようにして作製した印画物を、６０℃、相対湿度３０％の環境下で２か月保存した。保存後の印画物を目視により観察し、下記評価基準に基づいて評価した。評価結果を表１にまとめた。
（評価基準）
Ａ：印画物において黄変が見られなかった。
Ｂ：印画物において黄変がわずかに見られたが、実用上問題のない程度であった。
ＮＧ：印画物において黄変が多く見られた。
【０１０６】
＜＜熱転写シートの耐ブロッキング性試験＞＞
上記の実施例及び比較例において得られた熱転写シートを、５ｃｍ×５ｃｍの大きさにカットし、試験片を２枚ずつ作製した。一方の転写層と、他方の背面層とが接するように、この試験片を重ね合わせ、１．１８ＭＰａの荷重をかけながら、５０℃で４８時間保存した。保存後の試験片同士を手で剥がし、下記評価基準に基づいて評価した。
（評価基準）
Ａ：試験片同士を容易に剥がすことができた。
Ｂ：試験片同士の貼り付きが発生したが、剥がすことができ、実用上問題のない程度であった。
Ｃ：試験片同士の貼り付きが発生し、試験片同士を剥がすのが困難であった又は剥がすことができず、実用上問題があった。
【０１０７】
＜＜中間転写媒体の耐ブロッキング性試験＞＞
上記の実施例及び比較例において得られた中間転写媒体を、５ｃｍ×５ｃｍの大きさにカットし、試験片を２枚ずつ作製した。一方の中間転写媒体受容層と、他方の中間転写媒体基材とが接するように、この試験片を重ね合わせ、１．１８ＭＰａの荷重をかけながら、５０℃で４８時間保存した。保存後の試験片同士を手で剥がし、下記評価基準に基づいて評価した。
（評価基準）
Ａ：試験片同士を容易に剥がすことができた。
Ｂ：試験片同士の貼り付きが発生したが、剥がすことができ、実用上問題のない程度であった。
Ｃ：試験片同士の貼り付きが発生し、試験片同士を剥がすのが困難であった。
【０１０８】
＜＜転写性及び再転写性試験＞＞
上記実施例及び比較例において得られた中間転写媒体が備える中間転写媒体受容層上に、上記実施例及び比較例において得られた熱転写シートが備える転写層Ａ〜Ｄを、カードプリンタ（日本データカード（株）製、ＣＲ８０５）を用いて、これら転写層を網点状に転写し、０階調の均一画像を形成した。形成された画像において、重なり合う転写層が存在することが確認できた。尚、均一画像とは、全ての画素の諧調が同一である画像である。
【０１０９】
画像形成後、画像上に、再転写用カラーリボン／ＣＭＹＫＰ［ＣＲ８０５用：片面１０００枚／巻、両面５００枚／巻］（日本データカード（株）製、５１３３８２−２０１）のＰパネルを用いてヒートシール層を転写した。次いで、中間転写媒体が備える再転写層（中間転写媒体受容層、保護層及び剥離層）、及び熱転写シートから転写された転写層を、ヒートシール層を介して、ＰＶＣカード上に、上記カードプリンタを用いて、Ｒｅｔｒａｎｓｆｅｒ  Ｌａｍｉｎａｔｉｏｎ  Ｓｐｅｅｄ１６５、Ｒｅｔｒａｎｓｆｅｒ  Ｒｏｌｌｅｒ  Ｔｅｍｐ１２の条件で転写し、印画物を得た。
中間転写媒体受容層上に形成した均一画像の階調を、２５階調、５０階調、１００階調、１２５階調、１５０階調、１７５階調、２００階調及び２２５階調に変更した以外は、同様の方法にて印画物を作製した。２５５階調の均一画像を形成した印画物の作製においては、中間転写媒体受容層上に転写層を転写せずに、再転写層を、上記ヒートシール層を介して、ＰＶＣカード上に転写し、印画物を得た。
これにより、０階調〜２５５階調までの画像がそれぞれ形成された１０枚の印画物を得た。
（評価基準）
Ａ：１０枚すべての印画物における転写不良部の割合が１％以下であった。
Ｂ：１０枚中１〜２枚の印画物において、転写不良部の割合が１％超であった。
Ｃ：１０枚中３枚以上の印画物において、転写不良部の割合が１％超であった。
【０１１０】
＜＜階調再現性試験＞＞
上記転写性及び再転写性試験において作製した１０枚の印画物を、目視により観察し、下記評価基準に基づいて評価した。評価結果を表１にまとめた。
（評価基準）
Ａ：１０枚すべての印画物において、均一画像の階調が忠実に再現されていた。
Ｂ：１０枚中１〜２枚の印画物において、均一画像の階調再現性が不十分であった。
Ｃ：１０枚中３枚以上の印画物において、均一画像の階調再現性が不十分であった。
【０１１１】
【表１】
2020147013.tif 000003
【符号の説明】
【０１１２】
１０：熱転写シート、１１：熱転写シート基材、１２：転写層、１３：背面層、２０：熱転写受層シート、２１：熱転写受像シート基材、２２：熱転写受像シート受容層、３０：中間転写媒体、３１：中間転写媒体基材、３２：中間転写媒体受容層、３３：再転写層、３４：剥離層、３５：保護層、４０：印画物、４１被転写体
【図１】
2020147013.tif 000004
【図２】
2020147013.tif 000005
【図３】
2020147013.tif 000006
【図４】
2020147013.tif 000007
【図５】
2020147013.tif 000008
【図６】
2020147013.tif 000009
【図７】
2020147013.tif 000010
【図８】
2020147013.tif 000011
【図９】
2020147013.tif 000012